Brevet FR2777273A1 — publié le 19991015

L'invention se rapporte à un procéde pour assembler bout à bout deux préformes de fibres optiques, dans lequel on dispose les deux préformes cylindriques de façon coaxiale sur un tour verrier pour les entraîner en rotation autour d'un axe, on chauffe les extrémités des deux préformes qui se font face, puis on rapproche les deux préformes parallèlement à l'axe pour les presser l'une contre l'autre afin de former après refroidissement un contact intime entre lesdites extrémités. Un tel procédé est connu notamment de la demande de brevet allemand DE 29 32 196 publiée le 26 février 1981. Dans cette demande, les préformes à assembler ont typiquement une longueur et un diamètre égaux respectivement à 300 millimètres (mm) et 10 mm. Le moyen de chauffage utilisé est un chalumeau, ou un four à résistance, ou encore un laser. Les préformes cylindriques sont mises en rotation autour de leur direction axiale pour rendre le chauffage uniforme sur le pourtour de chaque extrémité. Aujourd'hui on utilise des préformes dont le diamètre est typiquement compris entre 100 et 170 mm pour augmenter la longueur de fibre optique obtenue par étirage. L'assemblage de ces préformes d'une part, requiert une puissance de chauffage qui est beaucoup plus élevée que celle qui convient pour des préformes de 10 mm de diamètre, compte tenu que le volume de matière à ramollir varie avec le carré du diamètre. D'autre part, I'apport calorifique doit être tel que le ramollissement de la matière soit sensiblement uniforme dans le volume chauffé de chaque extrémité, compte tenu d'une différence de température de fusion entre la périphérie et le coeur de la préforme, due à l'absence ou à la présence d'éléments dopants. A cet effet, I'invention a pour objet un procédé pour assembler bout à bout deux préformes de fibres optiques, dans lequel on dispose les deux préformes cylindriques de façon coaxiale sur un tour verrier pour les entraîner en rotation autour d'un axe, on chauffe les extrémités des deux préformes qui se font face, puis on rapproche les deux préformes parallèlement à l'axe pour les presser l'une contre I'autre afin de former après refroidissement un contact intime entre lesdites extrémités, caractérisé en ce que lors du chauffage, on déplace en translation une torche à plasma devant lesdites extrémités suivant une direction perpendiculaire à l'axe en allant de la périphérie vers le coeur des deux préformes. La torche à plasma génère une flamme molle qui est à la fois calorifique et focalisée. En la déplaç,ant de façon radiale devant chaque extrémité depuis la périphérie vers le centre des préformes, on chauffe dans un premier temps des couches fusibles à relativement haute température en raison de l'absence d'éléments dopants, et dans un deuxième temps, des couches de coeur fusibles à plus basse température en raison de la présence des dopants. De cette manière, on ramollit de façon sensiblement uniforme le volume chauffé de chaque extrémité, ce qui permet de souder les deux préformes bout à bout en prévenant tout écoulement de la matière la plus fusible lors du pressage des deux préformes. Il en résulte une soudure homogène qui conserve par rapport à l'ensemble de la fibre étirée, ses propriétés mécaniques et optiques à la portion de fibre étirée à partir de la zone soudée. Selon un premier avantage de l'invention, le chauffage par la torche à plasma permet de volatiliser une couche superficielle de matière de chaque extrémité des préformes. On élimine ainsi une opération préalable de nettoyage par des agents chimiques. De préférence, on utilise un gaz plasmagène propre pour éviter de polluer chaque extrémité. Selon un deuxième troisième avantage, l'invention s'applique à l'assemblage d'une préforme et d'un embout de verre. D'autres caractéristiques et avantages de l'invention apparaîtront à la lecture de la description d'un mode de réalisation illustré par les dessins. La figure 1 montre schématiquement un dispositif permettant la mise en oeuvre du procédé selon l'invention. La figure 2 montre schématiquement une torche à plasma occupant une première position décalée par rapport à un axe de rotation des préformes pour chauffer une zone périphérique des extrémités des préformes. La figure 3 montre schématiquement une torche à plasma occupant une deuxième position telle par rapport à un axe de rotation des préformes pour chauffer une zone centrale des extrémités des préformes. Un procédé d'assemblage de préformes bout à bout est mis en oeuvre par un dispositif qui comprend, figure 1, un tour verrier horizontal 1 avec deux mandrins 11 et 13 montés sur deux supports 3 et 5. Les deux mandrins entraînent en rotation autour d'un même axe A deux préformes cylindriques 7 et 9. Le dispositif de soudure est installé à l'air ambiant. Les extrémités 7A et 9A des deux préformes sont chauffées pour être ramollies. L'un 3 des deux supports est mobile en translation parallèlement à l'axe de rotation A pour rapprocher l'une 7 des préforme vers l'autre 9 et pour presser les deux extrémités ramollies 7A et 9A afin de former, après refroidissement, une soudure intime. Selon l'invention, une torche à plasma 15 est montée fixe sur un bras 17 qui coulisse par rapport au tour verrier horizontal 1 suivant une direction T perpendiculaire à l'axe de rotation A pour déplacer la torche à plasma 15 en translation devant les deux extrémités 7A et 9A des préformes. Dans le mode de réalisation représenté sur les figures, la torche à plasma 15 est mobile dans un plan perpendiculaire à l'axe de rotation A par l'intermédiaire du bras coulissant 17, et s'étend suivant une direction longitudinale L qui est inclinée à 45 degrés ( ) par rapport au tour verrier horizontal 1. Lors du chauffage, la torche à plasma 15 est déplacée à l'aide du bras coulissant 17 pour occuper dans un premier temps, figure 2, une position décalée par rapport à l'axe de rotation A des deux préformes. Le décalage de la torche à plasma est matérialisé sur la figure par une distance D qui sépare l'axe de rotation A dé la direction longitudinale L de la torche à plasma 15 suivant laquelle est focalisée une flamme 15A. La torche 15 est maintenue dans cette position aussi longtemps qu'il est nécessaire pour ramollir le volume chauffé par la flamme 15A sur une zone périphérique 7B ou 9B de l'extrémité de la préforme 7 ou 9. Dans un deuxième temps, la torche à plasma 15 est déplacée à l'aide du bras coulissant 17 pour occuper, figure 3, une position de dans laquelle la direction longitudinale L coupe l'axe de rotation A. La torche est maintenue dans cette positon aussi longtemps qu'il est nécessaire pour ramollir le volume chauffé par la flamme 15A sur une zone centrale 7C ou 9C de l'extrémité de la préforme 7 ou 9. Le coeur de chaque préforme est constitué de silice dopée par exemple avec du germanium, et sa température de fusion est plus basse que les couches périphériques qui sont constituées de silice ne contenant pas de germanium. Le chauffage en deux temps par translation de la torche à plasma de la périphérie vers le centre des extrémités des deux préformes porte à un même degré de ramollissement les couches périphérique 7B et le coeur 7C. On évite ainsi un écoulement de la zone fusible à plus basse température par rapport à la zone fusible à plus haute température, ce qui confère à la soudure un caractère homogène. Comme indiqué précédemment, la portion de fibre étirée à partir de la zone soudée conserve ainsi les propriétés mécaniques et optiques des longueurs de fibre obtenues à partir des zones des préformes non affectées par la soudure. Lors de l'opération de chauffage, la puissance calorifique de la torche à plasma permet de volatiliser une couche superficielle de matière des extrémités à assembler. Un traitement chimique de préparation des extrémités, par exemple à l'aide d'un acide fort, n'est donc pas nécessaire. Le gaz plasmagène utilisé dans la torche à plasma est de préférence exempt d'impuretés pour ne pas polluer les extrémités chauffées. Après la translation d'une préforme 7 vers l'autre 9 et la mise en contact par pression des deux extrémités 7A et 9A, la torche à plasma est éteinte. Un bourrelet formé à la jointure des deux préformes est façonné à l'aide d'une palette en graphite. On dispose autour des deux préformes de part et d'autre de la soudure un manteau calorifuge non polluant, par exemple en laine de silice, pour ralentir le refroidissement, ou on utilise un four disposé autour des deux préformes pour contrôler la vitesse du refroidissement. Dans les deux cas, on prévient la formation de contraintes thermiques. Pour cette même raison, on prévoit également de déverrouiller l'une des deux préformes de son mandrin. Dans le mode de réalisation décrit précédemment, la torche à plasma 15 est mobile en translation T par rapport à l'axe de rotation A du tour verrier I qui est fixe. Il est prévu de monter la torche 15 fixe par rapport au tour verrier 1 et de déplacer en translation T les préformes 7 et 9 à l'aide des supports 3 et 5 munis chacun de deux degrés de liberté dans un plan perpendiculaire à l'axe de rotation A. Avantageusement, I'invention s'applique à l'assemblage d'une préforme et d'un embout de verre cylindrique possédant un diamètre égal ou inférieur à celui de la préforme, par exemple 40 mm, par rapport à un diamètre de préforme compris entre 100 mm et 170 mm. Dans cette application, on chauffe dans un premier temps les couches périphériques de l'extrémité de la préforme, et dans un deuxième temps, le coeur de la préforme et l'extrémité de l'embout. REVENDICATIONS 1. Un procédé pour assembler bout à bout deux préformes de fibres optiques, dans lequel on dispose les deux préformes cylindriques (7,9) de façon coaxiale sur un tour verrier (1) pour les entraîner en rotation autour d'un axe (A), on chauffe les extrémités (7A,9A) des deux préformes qui se font face, puis on rapproche les deux préformes parallèlement à l'axe (A) pour les presser l'une contre l'autre afin de former après refroidissement un contact intime entre lesdites extrémités (7A,9A), caractérisé en ce que lors du chauffage, on déplace en translation une torche à plasma (15) devant lesdites extrémités (7A,9A) suivant une direction (T) perpendiculaire à l'axe (A) en allant de la périphérie vers le centre des deux préformes. 2. Le procédé selon la revendication 1, dans lequel on alimente la torche à plasma (15) par un gaz plasmagène exempt d'impureté. 3. Le procédé selon la revendication 1 ou 2, dans lequel une des deux préformes est remplacée par un embout cylindrique en verre. 4. Un dispositif pour la mise en oeuvre d'un procédé selon l'une des revendications 1 à 3, dans lequel la torche à plasma (15) est montée sur un bras (17) qui coulisse par rapport au tour verrier (1) suivant une direction perpendiculaire à l'axe de rotation (A). 5. Un dispositif pour la mise en oeuvre d'un procédé selon l'une des revendications 1 à 3, dans lequel la torche à plasma (15) est fixe par rapport au tour verrier (1) qui comprend deux supports (3,5) de préformes (7,9) mobiles dans un plan perpendiculaire à l'axe de rotation (A).